(57)【要約】【課題】非点灯時にも良好な外観を実現できる蛍光体、波長変換部材および照明装置を提供する。【解決手段】一般式が（Ｍ２ｘ，Ｍ３ｙ，Ｍ４ｚ）ａ（Ｍ１Ｏ３）ｂＸｃ（ここで、Ｍ１はＳｉ，Ａｌ，Ｐ及びＢからなる群より選ばれる少なくともＳｉを含む１種以上の元素、Ｍ２はＣａ、Ｍｇ，Ｂａ及びＺｎからなる群より選ばれる少なくともＣａを含む１種以上の元素、Ｍ３はＳｒ、Ｍｇ，Ｂａ及びＺｎからなる群より選ばれる少なくともＳｒを含む１種以上の元素、Ｍ４は希土類元素及びＭｎ２＋からなる群より選ばれる少なくともＥｕ２＋を含む１種以上の元素、ＸはＣｌを主体とする少なくとも１種のハロゲン元素を示す。また、ａ，ｂ，ｃは、５＜ａ＜９、５＜ｂ＜９、１＜ｃ＜３を満たす範囲であり、ｘ，ｙ，ｚは、ｘ＋ｙ＋ｚ＝１、０＜ｘ＜１、０＜ｙ＜１、０．００３＜ｚ＜０．０１を満たす範囲である。）で表される蛍光体。【選択図】なし【特許請求の範囲】
【請求項１】
一般式が（Ｍ２ｘ，Ｍ３ｙ，Ｍ４ｚ）ａ（Ｍ１Ｏ３）ｂＸｃ
（ここで、Ｍ１はＳｉ，Ａｌ，Ｐ及びＢからなる群より選ばれる少なくともＳｉを含む１種以上の元素、
Ｍ２はＣａ、Ｍｇ，Ｂａ及びＺｎからなる群より選ばれる少なくともＣａを含む１種以上の元素、
Ｍ３はＳｒ、Ｍｇ，Ｂａ及びＺｎからなる群より選ばれる少なくともＳｒを含む１種以上の元素、
Ｍ４は希土類元素及びＭｎ２＋からなる群より選ばれる少なくともＥｕ２＋を含む１種以上の元素、
ＸはＣｌを主体とする少なくとも１種のハロゲン元素
を示す。
また、ａ，ｂ，ｃは、５＜ａ＜９、５＜ｂ＜９、１＜ｃ＜３を満たす範囲であり、
ｘ，ｙ，ｚは、ｘ＋ｙ＋ｚ＝１、０＜ｘ＜１、０＜ｙ＜１、０．００３＜ｚ＜０．０１を満たす範囲である。）で表される蛍光体。
【請求項２】
請求項１に記載の蛍光体と、
可視光を透過する媒質を備え、
前記媒質中に前記蛍光体が含有されていることを特徴とする波長変換部材。
【請求項３】
請求項２に記載の波長変換部材であって、
前記媒質中には、紫外光又は短波長可視光により励起されて青色光を発光する青色蛍光体を含むことを特徴とする波長変換部材。
【請求項４】
請求項２または３に記載の波長変換部材と、
発光ピーク波長が３６５〜４００ｎｍの範囲の光源を備えることを特徴とする照明装置。
【請求項５】
請求項４に記載の照明装置であって、
前記光源と、前記波長変換部材とが離間して配置されていることを特徴とする照明装置。
【発明の詳細な説明】
【技術分野】
【０００１】
本発明は、蛍光体、波長変換部材および照明装置に関する。
【背景技術】
【０００２】
近年になって、ＬＥＤ（Ｌｉｇｈｔ  Ｅｍｉｔｔｉｎｇ  Ｄｉｏｄｅ）を光源として、蛍光体材料を含有した波長変換部材で波長変換して白色光を得る照明器具が用いられている。これらの照明器具では、光源から一次光として青色光を発光して波長変換部材に照射し、波長変換部材に含有された蛍光体が一次光により励起されて二次光である黄色光を発光し、一次光と二次光が混色して白色光が外部に照射される。
【０００３】
このような照明器具では、広い面積に複数のＬＥＤパッケージを離散的に配置して照明器具の光量を大きくする場合に、個別のＬＥＤパッケージ近傍領域が明るくなり、照明装置全体として輝度にムラが生じてしまうという問題があった。また、照明装置を車両用灯具や車両用の室内灯などに用いる場合には、輝度ムラが生じることはデザイン性を損なう可能性があり好ましくなく、必要な光量を得るために全光束を増加させると眩しく感じてしまうという問題もあった。
【０００４】
これに対して、一次光を出射するＬＥＤから所定の距離を隔てた位置に波長変換部材を配置するリモートフォスファ方式の照明器具も提案されている（例えば特許文献１等を参照）。このようなリモートフォスファ方式の照明器具では、波長変換部材の面積を大きくし、複数のＬＥＤから波長変換部材までの距離を確保できるので、一つのＬＥＤからの光で励起される領域が広くなり、輝度ムラと眩しさを低減できる。
【先行技術文献】
【特許文献】
【０００５】
【特許文献１】特開２０１８−１６３８０９号公報
【発明の概要】
【発明が解決しようとする課題】
【０００６】
しかし、リモートフォスファ方式の照明器具では、波長変換部材に含まれる蛍光体材料の励起帯に可視光が含まれると、照明器具の非点灯時にも波長変換部材が自然光の一部を吸収することで着色されてしまう。これは特に、一次光として青色光や短波長可視光を用い、二次光として黄色を発光する蛍光体材料では顕著であり、例えばＹＡＧ系蛍光体を含有した波長変換部材は自然光下では全体が黄色く着色されたように認識される。また、紫ＬＥＤとＲＧＢ各色の蛍光体を組み合わせた白色ＬＥＤでは、非点灯時の外観が橙色となる。
【０００７】
照明器具において、非点灯時に非白色の外観となることは、照明器具が取り付けられる天井や壁面の色合いとの相違が生じ、意匠上の自由度を低下させるため好ましくない。特に車両の室内灯等の用途では、使用者の頭部との距離が近いため違和感が生じるという問題があった。
【０００８】
そこで本発明は、非点灯時にも良好な外観を実現できる蛍光体、波長変換部材および照明装置を提供することを課題とする。
【課題を解決するための手段】
【０００９】
上記課題を解決するために、本発明の蛍光体は、一般式が（Ｍ２ｘ，Ｍ３ｙ，Ｍ４ｚ）ａ（Ｍ１Ｏ３）ｂＸｃ（ここで、Ｍ１はＳｉ，Ａｌ，Ｐ及びＢからなる群より選ばれる少なくともＳｉを含む１種以上の元素、Ｍ２はＣａ、Ｍｇ，Ｂａ及びＺｎからなる群より選ばれる少なくともＣａを含む１種以上の元素、Ｍ３はＳｒ、Ｍｇ，Ｂａ及びＺｎからなる群より選ばれる少なくともＳｒを含む１種以上の元素、Ｍ４は希土類元素及びＭｎ２＋からなる群より選ばれる少なくともＥｕ２＋を含む１種以上の元素、ＸはＣｌを主体とする少なくとも１種のハロゲン元素を示す。また、ａ，ｂ，ｃは、５＜ａ＜９、５＜ｂ＜９、１＜ｃ＜３を満たす範囲であり、ｘ，ｙ，ｚは、ｘ＋ｙ＋ｚ＝１、０＜ｘ＜１、０＜ｙ＜１、０．００３＜ｚ＜０．０１を満たす範囲である。）で表される。
【００１０】
このような本発明の蛍光体では、蛍光体の励起帯に青色や紫色等の短波長可視光を含まないため、自然光下における可視光の吸収による着色を抑制し、非点灯時にも良好な外観を実現できる。
【００１１】
また上記課題を解決するために、本発明の波長変換部材は、上記蛍光体と、可視光を透過する媒質を備え、前記媒質中に前記蛍光体が含有されていることを特徴とする。
【００１２】
また本発明の一態様では、前記媒質中には、紫外光又は短波長可視光により励起されて青色光を発光する青色蛍光体を含む。
【００１３】
また上記課題を解決するために、本発明の照明装置は、上記何れか一つに記載の波長変換部材と、発光ピーク波長が３６５〜４００ｎｍの範囲の光源を備えることを特徴とする。
【００１４】
また本発明の一態様では、前記光源と、前記波長変換部材とが離間して配置されている。
【発明の効果】
【００１５】
本発明では、非点灯時にも良好な外観を実現できる蛍光体、波長変換部材および照明装置を提供することができる。
【図面の簡単な説明】
【００１６】
【図１】第１実施形態における照明装置１０を示す模式断面図である。
【図２】第１実施形態の照明装置１０による発光スペクトルを示すグラフである。
【図３】実施例１〜３および比較例の分光拡散反射率を示すグラフである。
【図４】実施例１〜３および比較例の励起スペクトルを示すグラフである。
【図５】実施例１〜３の発光スペクトルを示すグラフであり、図５（ａ）は実施例１の発光スペクトルを示し、図５（ｂ）は実施例２の発光スペクトルを示し、図５（ｃ）は実施例３の発光スペクトルを示している。
【図６】第２実施形態における照明装置１０を示す模式断面図である。
【図７】第２実施形態のＬＥＤパッケージ２０による発光スペクトルを示すグラフである。
【発明を実施するための形態】
【００１７】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における照明装置１０を示す模式断面図である。図１に示すように照明装置１０は、搭載基板１１と、発光素子１２と、蛍光体層１３と、黄色蛍光体１４ａと、青色蛍光体１４ｂと、側壁部１５とを備えている。
【００１８】
搭載基板１１は、表面に導電パターンが形成され、複数の発光素子１２を搭載して回路を構成するための回路基板である。搭載基板１１を構成する材料としては、通常のプリント配線基板として用いられるものであればよく、ガラスエポキシ樹脂などの絶縁材料や、金属板の表裏面に絶縁膜を形成したもの、フレキシブル基板などであってもよい。
【００１９】
発光素子１２は、搭載基板１１に搭載されて、配線パターンに電気的に接続され、電圧の印加により一次光を発光する素子であり、例えばＬＥＤチップまたはＬＥＤパッケージを用いることができる。発光素子１２が発光する一次光としては、３６５〜４００ｎｍの紫外光から近紫外光（短波長可視光）の波長が好ましく、ＩｎＧａＮ系などの公知の化合物半導体材料を用いることができる。発光素子１２の発光波長が３６５ｎｍ以下では、バンドギャップを大きくするために、発光層にＡｌのドーピングが必要になることから、チップの発光効率が極端に低下するため好ましくない。また、発光波長が４００ｎｍ以上では、後述するＥｕ２＋濃度を低減した黄色蛍光体１４ａの一次光吸収率が低下し、十分な励起強度が得られないことから、白色ＬＥＤの発光色がブルーシフトするため好ましくない。
【００２０】
蛍光体層１３は、媒質中に蛍光体粒子１３が分散された板状の部材であり、本発明における波長変換部材に相当している。蛍光体層１３の媒質を構成する樹脂材料は、一次光および二次光を透過する材料であれば特に限定されず、シリコーン樹脂やガラス等を用いることができる。本実施形態では、図１に示したように蛍光体層１３は、複数の発光素子１２から所定の距離を隔てて搭載基板１１に対向して配置され、リモートフォスファ方式の照明装置１０を構成している。蛍光体層１３と発光素子１２との距離は、近すぎると輝度ムラが生じてしまい遠すぎると隣接する発光素子１２から照射される光で重複する領域が出てくるため、目的に応じて適切な距離とすることが好ましい。
【００２１】
黄色蛍光体１４ａは本発明に係る蛍光体であり、発光素子１２から照射された紫外光から短波長可視光の一次光により励起されて、二次光として黄色光を発光する。具体的な黄色蛍光体１４ａは、一般式が（Ｍ２ｘ，Ｍ３ｙ，Ｍ４ｚ）ａ（Ｍ１Ｏ３）ｂＸｃ（ここで、Ｍ１はＳｉ，Ａｌ，Ｐ及びＢからなる群より選ばれる少なくともＳｉを含む１種以上の元素、Ｍ２はＣａ、Ｍｇ，Ｂａ及びＺｎからなる群より選ばれる少なくともＣａを含む１種以上の元素、Ｍ３はＳｒ、Ｍｇ，Ｂａ及びＺｎからなる群より選ばれる少なくともＳｒを含む１種以上の元素、Ｍ４は希土類元素及びＭｎ２＋からなる群より選ばれる少なくともＥｕ２＋を含む１種以上の元素、ＸはＣｌを主体とする少なくとも１種のハロゲン元素を示す。また、ａ，ｂ，ｃは、５＜ａ＜９、５＜ｂ＜９、１＜ｃ＜３を満たす範囲であり、ｘ，ｙ，ｚは、ｘ＋ｙ＋ｚ＝１、０＜ｘ＜１、０＜ｙ＜１、０．００３＜ｚ＜０．０１を満たす範囲である。）で表される。ｚが０．００３未満では、紫外光又は短波長可視光の一次光吸収率が低下して十分な波長変換と二次光を得ることが困難となる。またｚが０．０１以上では、後述するように黄色蛍光体１４ａの吸収端に青色領域の波長が含まれるため、薄い黄色に着色された外観となるため好ましくない。
【００２２】
青色蛍光体１４ｂは、発光素子１２から照射された紫外光から短波長可視光の一次光により励起されて、二次光として青色光を発光する。青色蛍光体１４ｂの具体例としては、ＢａＭｇＡｌ１０Ｏ１７：Ｅｕ２＋、Ｃａ１０（ＰＯ４）６Ｃｌ２：Ｅｕ２＋、Ｓｒ１０（ＰＯ４）６Ｃｌ２：Ｅｕ２＋、（Ｓｒ，Ｃａ）１０（ＰＯ４）６Ｃｌ２：Ｅｕ２＋、（Ｓｒ，Ｃａ，Ｂａ）１０（ＰＯ４）６Ｃｌ２：Ｅｕ２＋、Ｂａ３ＭｇＳｉ２Ｏ８：Ｅｕ２＋、Ｓｒ３ＭｇＳｉ２Ｏ８：Ｅｕ２＋、ＳｉＯ２−ＣａＩ２：Ｅｕ２＋、Ｓｒ４Ａｌ１４Ｏ２４：Ｅｕ２＋、（Ｂａ，Ｓｒ，Ｃａ）２（Ｂ５Ｏ９）Ｘ２：Ｅｕ２＋（Ｘはハロゲン元素）等が挙げられる。
【００２３】
側壁部１５は、搭載基板１１上の周囲に設けられて蛍光体層１３を保持する枠状の部材である。ここでは側壁部１５を別部材で構成した例を示したが、搭載基板１１と側壁部１５を一体に形成してもよい。
【００２４】
本実施形態の照明装置１０では、発光素子１２から出射された一次光は蛍光体層１３に入射し、少なくとも一次光の一部が蛍光体層１３中に分散された黄色蛍光体１４ａと青色蛍光体１４ｂとでそれぞれ二次光の黄色光と青色光に波長変換される。また、蛍光体層１３で波長変換された黄色光と青色光は混色されて、白色光として照明装置１０の外部に照射される。
【００２５】
図２は、本実施形態の照明装置１０による発光スペクトルを示すグラフである。図２に示した例では、黄色蛍光体１４ａとして（Ｃａ０．５１０，Ｓｒ０．４８４，Ｅｕ２＋０．００７）７（ＳｉＯ２）６ＳｒＣｌ２を用い、青色蛍光体１４ｂとしてＢａ０．９０ＭｇＡｌ１０Ｏ１７：Ｅｕ２＋０．１０を用いている。また、黄色蛍光体１４ａと青色蛍光体１４ｂの重量比は６２：３８とし、シリコーン樹脂、アクリル樹脂、フッ素樹脂、エポキシ樹脂等の透明樹脂に１０重量％になるように分散／脱泡し、蛍光体スラリーを調整して、厚さ１ｍｍの蛍光体層１３を成型し、４０×２０ｍｍの大きさに切断した。蛍光体層１３は、搭載基板１１との間が１０ｍｍとなる位置に固定した。
【００２６】
発光素子１２としては、３９０ｎｍで発光する表面実装タイプの近紫外ＬＥＤパッケージを１０個用い、搭載基板１１であるアルミ基板上に８ｍｍ間隔で５×２列に半田実装した。発光素子１２を３００ｍＡの電流で駆動させたところ、照明装置１０からは図２に示したような発光スペクトルが得られ、色度が（０．３３、０．３４）で光束が６３０ｌｍの白色光を発した。また、非発光時において蛍光体層１３の外観は白色であった。
【００２７】
本発明の黄色蛍光体１４ａを複数作成し、特性を評価した。
【００２８】
（実施例１）
（Ｃａ０．５１０，Ｓｒ０．４８１，Ｅｕ２＋０．００９）７（ＳｉＯ２）６ＳｒＣｌ２で表されるｚ＝０．００９のクルムス蛍光体。
【００２９】
原料としてＳｉＯ２、Ｃａ（ＯＨ）２、ＳｒＣＯ３、ＳｒＣｌ２・６Ｈ２Ｏ、及びＥｕ２Ｏ３を用意し、これらのモル比がＳｉＯ２：Ｃａ（ＯＨ）２：ＳｒＣＯ３：ＳｒＣｌ２・６Ｈ２Ｏ：Ｅｕ２Ｏ３＝６．１０：２．５０：０．３５：６．０４：０．００５となるように秤量し、秤量した各原料をアルミナ乳鉢に入れ、約３０分粉砕混合し、原料混合物を得た。この原料混合物をアルミナ坩堝に入れ、還元雰囲気の電気炉で雰囲気（５／９５）の（Ｈ２／Ｎ２）、１０８０℃で５時間焼成し、焼成物を得た。得られた焼成物を温純水で丹念に洗浄し、実施例１の黄色蛍光体１４ａを得た。
【００３０】
（実施例２）
（Ｃａ０．５１０，Ｓｒ０．４８４，Ｅｕ２＋０．００７）７（ＳｉＯ２）６ＳｒＣｌ２で表されるｚ＝０．００７のクルムス蛍光体。
【００３１】
原料としてＳｉＯ２、ＣａＯ、ＳｒＣＯ３、ＳｒＣｌ２、及びＥｕ２Ｏ３を用意し、これらのモル比がＳｉＯ２：ＣａＯ：ＳｒＣＯ３：ＳｒＣｌ２：Ｅｕ２Ｏ３＝６．００：２．５０：１．４０：５．３５：０．００３５となるように秤量し、秤量した各原料をアルミナ乳鉢に入れ、約３０分粉砕混合し、原料混合物を得た。この原料混合物をアルミナ坩堝に入れ、還元雰囲気の電気炉で雰囲気（５／９５）の（Ｈ２／Ｎ２）、９５０℃で２５時間焼成し、焼成物を得た。得られた焼成物を温純水で丹念に洗浄し、実施例２の黄色蛍光体１４ａを得た。
【００３２】
（実施例３）
（Ｃａ０．５１０，Ｓｒ０．４８４，Ｅｕ２＋０．００５）７（ＳｉＯ２）６ＳｒＣｌ２で表されるｚ＝０．００５のクルムス蛍光体。
【００３３】
原料としてＳｉＯ２、ＣａＣＯ３、ＳｒＣＯ３、ＳｒＣｌ２、及びＥｕ２Ｏ３を用意し、これらのモル比がＳｉＯ２：ＣａＣＯ３：ＳｒＣＯ３：ＳｒＣｌ２：Ｅｕ２Ｏ３＝６．００：２．５０：１．３９：５．６５：０．００２５となるように秤量し、
秤量した各原料をアルミナ乳鉢に入れ、約３０分粉砕混合し、原料混合物を得た。この原料混合物をアルミナ坩堝に入れ、還元雰囲気の電気炉で雰囲気（５／９５）の（Ｈ２／Ｎ２）、１０００℃で１０時間焼成し、焼成物を得た。得られた焼成物を温純水で丹念に洗浄し、実施例３の黄色蛍光体１４ａを得た。
【００３４】
（比較例）
（Ｃａ０．４７，Ｓｒ０．４３，Ｅｕ２＋０．１０）７（ＳｉＯ２）６ＳｒＣｌ２で表されるｚ＝０．１０のクルムス蛍光体。
【００３５】
原料としてＳｉＯ２、ＣａＯ、ＳｒＣｌ２、及びＥｕ２Ｏ３を用意し、これらのモル比がＳｉＯ２：ＣａＯ：ＳｒＣｌ２：Ｅｕ２Ｏ３＝６．００：２．５０：１．３９：５．６５：０．０５となるように秤量し、秤量した各原料をアルミナ乳鉢に入れ、約３０分粉砕混合し、原料混合物を得た。この原料混合物をアルミナ坩堝に入れ、還元雰囲気の電気炉で雰囲気（５／９５）の（Ｈ２／Ｎ２）、１０５０℃で１５時間焼成し、焼成物を得た。得られた焼成物を温純水で丹念に洗浄し、比較例の黄色蛍光体１４ａを得た。
【００３６】
（拡散反射率の測定）
次に、分光光度計を用いて実施例１〜３および比較例の拡散反射率の測定を行った。測定にはパーキンエルマー社製Ｌａｍｂｄａ９５０を用いた。図３は、実施例１〜３および比較例の分光拡散反射率を示すグラフである。図中横軸は波長を示し、縦軸は拡散反射率を示している。
【００３７】
実施例１〜３では、反射率が低下する吸収端が約４６０ｎｍであり、そこから短波長側に向かって拡散反射曲線が緩やかに低下している。つまり、青色領域では高い反射率を保っており、視感度が低い近紫外光の領域で反射率が低下して吸収率が高くなっている。したがって、実施例１〜３では視感度の高い可視光領域の波長を殆ど反射し、自然光下でも白色の外観を示すことを確認した。
【００３８】
それに対して比較例では、反射率が低下する吸収端が約４９０ｎｍであり、そこから短波長側に向かって拡散反射曲線が緩やかに低下している。つまり、青色領域である４４５〜５００ｎｍでも反射率が低下しており、近紫外光よりも視感度が高い可視光の反射率が低下して吸収率が高くなっている。したがって、比較例では視感度の高い青色領域の可視光の波長を吸収してしまうため、自然光下では淡い黄色に着色した外観を示すことを確認した。
【００３９】
（励起スペクトルの測定）
次に、分光蛍光光度計を用いて実施例１〜３および比較例の励起スペクトルの測定を行った。測定には日本分光株式会社製ＦＰ−８５００ＤＳを用いた。図４は、実施例１〜３および比較例の励起スペクトルを示すグラフである。
【００４０】
図４に示したように、実施例１〜３は比較例よりも励起帯が短波長側にシフトしており、可視光が反射されて白色の外観を示すことがわかる。また、実施例１〜３でも３６５〜４００ｎｍの波長域に励起帯があり、ＩｎＧａＮ系の発光層を有して３６５〜４００ｎｍの一次光を発光する発光素子１２との組み合わせが適していることがわかる。
【００４１】
（発光スペクトルの測定）
次に、分光蛍光光度計を用いて実施例１〜３の発光スペクトルの測定を行った。測定には日本分光株式会社製ＦＰ−８５００ＤＳを用いた。図５は、実施例１〜３の発光スペクトルを示すグラフであり、図５（ａ）は実施例１の発光スペクトルを示し、図５（ｂ）は実施例２の発光スペクトルを示し、図５（ｃ）は実施例３の発光スペクトルを示している。励起光には波長３９５ｎｍの短波長可視光を用いた。
【００４２】
図５（ａ）〜（ｃ）に示したように、実施例１〜３の何れも発光ピーク波長が５６５〜５６８ｎｍであり、二次光として黄色光を発光することを確認した。
【００４３】
上述したように、本実施形態の照明装置１０では、黄色蛍光体１４ａとして一般式が（Ｍ２ｘ，Ｍ３ｙ，Ｍ４ｚ）ａ（Ｍ１Ｏ３）ｂＸｃ（ここで、Ｍ１はＳｉ，Ａｌ，Ｐ及びＢからなる群より選ばれる少なくともＳｉを含む１種以上の元素、Ｍ２はＣａ、Ｍｇ，Ｂａ及びＺｎからなる群より選ばれる少なくともＣａを含む１種以上の元素、Ｍ３はＳｒ、Ｍｇ，Ｂａ及びＺｎからなる群より選ばれる少なくともＳｒを含む１種以上の元素、Ｍ４は希土類元素及びＭｎ２＋からなる群より選ばれる少なくともＥｕ２＋を含む１種以上の元素、ＸはＣｌを主体とする少なくとも１種のハロゲン元素を示す。また、ａ，ｂ，ｃは、５＜ａ＜９、５＜ｂ＜９、１＜ｃ＜３を満たす範囲であり、ｘ，ｙ，ｚは、ｘ＋ｙ＋ｚ＝１、０＜ｘ＜１、０＜ｙ＜１、０．００３＜ｚ＜０．０１を満たす範囲である。）で表されるものを用いることで、非点灯時にも良好な外観を実現できる。
【００４４】
（第２実施形態）
次に、本発明の第２実施形態について図６を用いて説明する。第１実施形態と重複する内容は説明を省略する。第１実施形態ではリモートフォスファ方式の照明装置１０を示したが、本実施形態では表面実装型のＬＥＤパッケージ２０とした点が第１実施形態と異なっている。図６は、本実施形態における照明装置１０を示す模式断面図である。本実施形態のＬＥＤパッケージ２０は、電力が供給されることで発光するため、本発明における照明装置に相当している。
【００４５】
図６に示すように本実施形態のＬＥＤパッケージ２０は、筐体部２１と、ＬＥＤチップ２２と、蛍光体層２３と、黄色蛍光体２４ａと、青色蛍光体２４ｂと、反射部２５と、スルーホール２６と、電極２７を備えた表面実装型である。ＬＥＤパッケージ２０は、電極２７が筐体部２１の裏面側に露出した表面実装型であればよく、他の具体的構造は図６に示したものに限定されない。
【００４６】
筐体部２１は、ＬＥＤチップ２２を搭載する薄板状の部材であり、例えば金属、セラミック、樹脂等で形成されている。図６に示した例では、筐体部２１に形成された凹部内にＬＥＤチップ２２が搭載され、凹部内に蛍光体層２３が充填されてＬＥＤチップ２２を封止している。
【００４７】
ＬＥＤチップ２２は、電極２７およびスルーホール２６を介して外部から供給される電力に応じて一次光を発光する。蛍光体層２３は、反射部２５で囲まれた凹部内でＬＥＤチップ２２を封止する部材であり、例えばシリコーン樹脂やエポキシ樹脂等の媒質中に黄色蛍光体２４ａと青色蛍光体２４ｂが分散されている。蛍光体層２３は、本発明における波長変換部材に相当している。
【００４８】
黄色蛍光体２４ａは、本発明に係る蛍光体であり、発光素子２２から照射された紫外光から短波長可視光の一次光により励起されて、二次光として黄色光を発光する。黄色蛍光体２４ａの具体例は第１実施形態と同様である。青色蛍光体２４ｂは、発光素子２２から照射された紫外光から短波長可視光の一次光により励起されて、二次光として青色光を発光する。青色蛍光体２４ｂの具体例は第１実施形態と同様である。
【００４９】
反射部２５は、筐体部２１上でＬＥＤチップ２２を囲むように設けられ、ＬＥＤチップ２２からの光を反射する部材である。図６では反射部２５を筐体部２１と一体に形成した例を示したが、それぞれを別体で構成して組み合わるとしてもよい。また、ＬＥＤパッケージ２０には反射部２５を設けないとしてもよい。
【００５０】
スルーホール２６は、筐体部２６の表面から裏面側に形成された貫通孔であり、内部には導電性材料が充填されている。電極２７は、筐体部２１の裏面側に設けられた電極であり、それぞれＬＥＤパッケージ２０のアノードとカソードを構成している。図６では、ＬＥＤチップ２２の上面とスルーホール２２を電気的にワイヤで接続した例を示したが、筐体部２６の表面側に配線層を形成し、ＬＥＤチップ２２をフリップチップ接続するとしてもよい。
【００５１】
図７は、本実施形態のＬＥＤパッケージ２０による発光スペクトルを示すグラフである。図７に示した例では、黄色蛍光体２４ａとして（Ｃａ０．５１０，Ｓｒ０．４８１，Ｅｕ２＋０．００９）７（ＳｉＯ２）６ＳｒＣｌ２を用い、青色蛍光体２４ｂとしてＣａ９．９２（ＰＯ４）６Ｃｌ２：Ｅｕ２＋０．０８を用いている。また、黄色蛍光体２４ａと青色蛍光体２４ｂの重量比は５５：４５とし、シリコーン樹脂、アクリル樹脂、フッ素樹脂、エポキシ樹脂等の透明樹脂に３０重量％になるように分散／脱泡し、蛍光体スラリーを調整した。
【００５２】
次に、外寸□３ｍｍで厚さ０．８ｍｍのアルミナ基板を筐体部２１として用意し、φ２ｍｍで深さ０．５ｍｍの凹部を形成し、凹部内にスルーホール２６と金パッド電極を形成し、裏面側に電極２７を形成した。次に、筐体部２１の凹部内にＬＥＤチップ２２を搭載して、ワイヤボンドした後に蛍光体スラリーを凹部に充填して硬化しＬＥＤパッケージ２０を得た。ＬＥＤチップ２２としては、３９５ｎｍで発光するＩｎＧａＮ系のものを用いた。
【００５３】
得られたＬＥＤチップ２２を１００ｍＡの電流で駆動させたところ、ＬＥＤパッケージ２０からは図７に示したような発光スペクトルが得られ、色度が（０．３６、０．３７）で光束が３０ｌｍの白色光を発した。また、非発光時において蛍光体層２３の外観は白色であった。
【００５４】
本実施形態のＬＥＤパッケージ２０でも、黄色蛍光体１４ａとして一般式が（Ｍ２ｘ，Ｍ３ｙ，Ｍ４ｚ）ａ（Ｍ１Ｏ３）ｂＸｃ（ここで、Ｍ１はＳｉ，Ａｌ，Ｐ及びＢからなる群より選ばれる少なくともＳｉを含む１種以上の元素、Ｍ２はＣａ、Ｍｇ，Ｂａ及びＺｎからなる群より選ばれる少なくともＣａを含む１種以上の元素、Ｍ３はＳｒ、Ｍｇ，Ｂａ及びＺｎからなる群より選ばれる少なくともＳｒを含む１種以上の元素、Ｍ４は希土類元素及びＭｎ２＋からなる群より選ばれる少なくともＥｕ２＋を含む１種以上の元素、ＸはＣｌを主体とする少なくとも１種のハロゲン元素を示す。また、ａ，ｂ，ｃは、５＜ａ＜９、５＜ｂ＜９、１＜ｃ＜３を満たす範囲であり、ｘ，ｙ，ｚは、ｘ＋ｙ＋ｚ＝１、０＜ｘ＜１、０＜ｙ＜１、０．００３＜ｚ＜０．０１を満たす範囲である。）で表されるものを用いることで、非点灯時にも良好な外観を実現できる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５６】
１０…照明装置
１１…搭載基板
１２…発光素子
１３，２３…蛍光体層
１４ａ，２４ａ…黄色蛍光体
１４ｂ，２４ｂ…青色蛍光体
１５…側壁部
２０…ＬＥＤパッケージ
２１…筐体部
２２…ＬＥＤチップ
２５…反射部
２６…スルーホール
２７…電極
【図１】
2020196824.tif 000002
【図２】
2020196824.tif 000003
【図３】
2020196824.tif 000004
【図４】
2020196824.tif 000005
【図５】
2020196824.tif 000006
【図６】
2020196824.tif 000007
【図７】
2020196824.tif 000008